(57)【要約】  本発明は、次を含む、少なくとも２８０℃の熱たわみ温度ＨＤＴ−Ａを有する難燃性ポリアミド組成物に関する。−  成分Ａとして、２９０℃以上の融点を有するポリアミド、−  成分Ｂとして、フィラーおよび／または強化材、−  成分Ｃとして、式（Ｉ）のホスフィン酸塩、2020529506.tif 000011［式中、Ｒ１およびＲ２は、エチルを表し、Ｍは、Ａｌ、Ｆｅ、ＴｉＯｐまたはＺｎであり、ｍは、２〜３を表し、そしてｐ＝（４−ｍ）／２である］−  成分Ｄとして、エチルブチルホスフィン酸の、ジブチルホスフィン酸の、エチルへキシルホスフィン酸の、ブチルへキシルホスフィン酸のおよび／またはジヘキシルホスフィン酸のＡｌ−、Ｆｅ−、ＴｉＯｐ−またはＺｎ塩の群から選択される化合物、および−  成分Ｅとして、式（ＩＩ）のホスホン酸塩、2020529506.tif 000012［式中、Ｒ３は、エチルを表し、Ｍｅｔは、Ａｌ、Ｆｅ、ＴｉＯｑまたはＺｎであり、ｎは、２〜３を表し、そしてｑ＝（４−ｎ）／２である］  該ポリアミド組成物は、繊維、フィルムおよび成形品、特に電気−および電子分野における使用のための繊維、フィルムおよび成形品の製造のために使用することができる。
2020529506.tif 000002
【特許請求の範囲】
【請求項１】
次を含む、少なくとも２８０℃の熱たわみ温度ＨＤＴ−Ａを有する難燃性ポリアミド組成物。
−  成分Ａとして、２９０℃以上の融点を有するポリアミド、
−  成分Ｂとして、フィラーおよび／または強化材、
−  成分Ｃとして、式（Ｉ）のホスフィン酸塩、
【化１】
2020529506.tif 000008
［式中、Ｒ１およびＲ２は、エチルを表し、
Ｍは、Ａｌ、Ｆｅ、ＴｉＯｐまたはＺｎであり、
ｍは、２〜３を表し、そして
ｐ＝（４−ｍ）／２である］
−  成分Ｄとして、エチルブチルホスフィン酸の、ジブチルホスフィン酸の、エチルへキシルホスフィン酸の、ブチルへキシルホスフィン酸のおよび／またはジヘキシルホスフィン酸のＡｌ−、Ｆｅ−、ＴｉＯｐ−またはＺｎ塩の群から選択される化合物、および
−  成分Ｅとして、式（ＩＩ）のホスホン酸塩、
【化２】
2020529506.tif 000009
［式中、Ｒ３は、エチルを表し、
Ｍｅｔは、Ａｌ、Ｆｅ、ＴｉＯｑまたはＺｎであり、
ｎは、２〜３を表し、そして
ｑ＝（４−ｎ）／２である］
【請求項２】
ＭおよびＭｅｔがＡｌを表し、ｍおよびｎが３であり、そして成分Ｄがアルミニウム塩であることを特徴とする、請求項１に記載の難燃性ポリアミド組成物。
【請求項３】
ポリアミド組成物の全量を基準としたパーセント表示で、
−  成分Ａの割合が２５〜９５重量％であり、
−  成分Ｂの割合が１〜４５重量％であり、
−  成分Ｃの割合が１〜３５重量％であり、
−  成分Ｄの割合が０．０１〜３重量％であり、そして
−  成分Ｅの割合が０．００１〜１重量％である、
ことを特徴とする、請求項１または２に記載の難燃性ポリアミド組成物。
【請求項４】
−  成分Ａの割合が２５〜７５重量％であり、
−  成分Ｂの割合が２０〜４０重量％であり、
−  成分Ｃの割合が５〜２０重量％であり、
−  成分Ｄの割合が０．０５〜１．５重量％であり、そして
−  成分Ｅの割合が０．０１〜０．６重量％である、
ことを特徴とする、請求項３に記載の難燃性ポリアミド組成物。
【請求項５】
さらなる成分Ｆとして無機ホスホネートを含むことを特徴とする、請求項１〜４のいずれか１つに記載の難燃性ポリアミド組成物。
【請求項６】
前記無機ホスホネートが式（ＩＩＩ）
【化３】
2020529506.tif 000010
［式中、Ｍｅは、Ｆｅ、ＴｉＯｒ、Ｚｎ、または特にＡｌであり、
ｏは、２〜３を表し、そして
ｒ＝（４−ｏ）／２である］
の化合物であり、当該式（ＩＩＩ）の化合物の量が、ポリアミド組成物の全量を基準として、０．００５〜１０重量％、特に０．０２〜５重量％であることを特徴とする、請求項５に記載の難燃性ポリアミド組成物。
【請求項７】
国際電気標準会議規格ＩＥＣ−６０１１２／３に従って測定された５００ボルト以上の比較トラッキング指数を有することを特徴とする、請求項１〜６のいずれか１つに記載の難燃性ポリアミド組成物。
【請求項８】
３．２ｍｍ〜０．４ｍｍの厚さでＵＬ−９４に従ってＶ０の評価を達成することを特徴とする、請求項１〜７のいずれか１つに記載の難燃性ポリアミド組成物。
【請求項９】
０．７５〜３ｍｍの厚さでＩＥＣ−６０６９５−２−１２に従って少なくとも９６０℃のグローワイヤ燃焼性指数を有することを特徴とする、請求項１〜８のいずれか１つに記載の難燃性ポリアミド組成物。
【請求項１０】
少なくとも３００℃の、ＤＩＮ  ＥＮ  ＩＳＯ７５−３に従うＨＤＴ−Ａを有することを特徴とする、請求項１〜９のいずれか１つに記載の難燃性ポリアミド組成物。
【請求項１１】
成分Ａが、芳香族もしくは半芳香族ポリアミドであるか、または複数種の芳香族もしくは半芳香族ポリアミドの混合物であるか、またはポリアミド６，６と一種以上の芳香族もしくは半芳香族ポリアミドとの混合物であることを特徴とする、請求項１〜１０のいずれか一つに記載の難燃性ポリアミド組成物。
【請求項１２】
成分Ａが、芳香族もしくは半芳香族ポリアミドであるか、または複数種の芳香族もしくは半芳香族ポリアミドの混合物であることを特徴とする、請求項１１に記載の難燃性ポリアミド組成物。
【請求項１３】
成分Ｂとしてガラス繊維が使用されることを特徴とする、請求項１〜１２のいずれか１つに記載の難燃性ポリアミド組成物。
【請求項１４】
成分Ｃ、Ｄ、Ｅおよび場合によりＦが粒子状形態で存在し、これらの成分のメジアン粒径ｄ５０が１〜１００μｍであることを特徴とする、請求項１〜１３のいずれか１つに記載の難燃性ポリアミド組成物。
【請求項１５】
成分Ｇとしてさらに別の添加剤を含み、前記のさらに別の添加剤が、酸化防止剤、ＵＶ安定剤、ガンマ線安定剤、加水分解安定剤、酸化防止剤のための共安定剤、帯電防止剤、乳化剤、成核剤、軟化剤、加工助剤、耐衝撃性改良剤、染料、顔料、および／または成分Ｃ、Ｄ、ＥおよびＦとは異なるさらに別の難燃剤からなる群から選択されることを特徴とする、請求項１〜１４のいずれか１つに記載の難燃性ポリアミド組成物。
【請求項１６】
繊維、フィルムおよび成形品、特に電気−および電子分野における使用のための繊維、フィルムおよび成形品の製造のための、請求項１〜１５のいずれか１つに記載のポリアミド組成物の使用。
【発明の詳細な説明】
【技術分野】
【０００１】
本発明は、高い熱たわみ温度（ＨＤＴ）を特徴とする、難燃性ポリアミド組成物、並びにそれから製造された成形品に関する。
【背景技術】
【０００２】
可燃性プラスチックは、通常、プラスチック加工業者および一部の場合には立法者から求められる高い難燃性要件を達成できるためには、難燃剤とともに仕上げなければならない。好ましくは、  −エコロジーの理由からも−  わずかな煙道ガスしか生じないか、または煙道ガスを生じない、非ハロゲン系難燃剤系が使用される。
【０００３】
これらの難燃剤では、ホスフィン酸の塩（ホスフィネート）が特に熱可塑性ポリマーに対して有効であることがわかっている（ＤＥ２２５２２５８Ａ（特許文献１）およびＤＥ２４４７７２７Ａ（特許文献２））。
【０００４】
さらに、多数のポリマーにおいて、難燃剤としてホスフィネート単独よりも有効に作用する、ホスフィネートと特定の窒素含有化合物との相乗的な組み合わせが既知である（ＷＯ−２００２／２８９５３Ａ１（特許文献３）ならびにＤＥ１９７３４４３７Ａ１（特許文献４）およびＤＥ１９７３７７２７Ａ１（特許文献５））。
【０００５】
ＵＳ７，４２０，００７Ｂ２（特許文献６）から、少量の選択されたテロマーを含有するジアルキルホスフィネートがポリマー用の難燃剤として適していることが知られており、前記ポリマーは、当該難燃剤のポリマーマトリックスへの組み入れにおいて、非常にわずかな分解しか受けない。
【０００６】
国際規格に従うプラスチックの十分な難燃性を確保するために、難燃剤は多くの場合に、高い用量で添加されなければならない。高温での難燃作用のために必要なそれらの化学的反応性のために、難燃剤は、特に比較的高量の場合に、プラスチックの加工安定性を損ない得る。ポリマー分解の増加、架橋反応、脱ガスまたは変色が起こり得る。
【０００７】
ＷＯ２０１４／１３５２５６Ａ１（特許文献７）から、熱安定性が大幅に改善され、マイグレーション傾向が低下し、そして良好な電気的および機械的特性を有するポリアミド成形材料が既知である。
【０００８】
しかし、良好な電気的値、際だった熱たわみ温度ならびに効果的な難燃性などの全ての要求される特性を同時に達成する、難燃性ホスフィネート含有ポリアミド組成物はこれまで存在しない。
【先行技術文献】
【特許文献】
【０００９】
【特許文献１】ＤＥ２２５２２５８Ａ
【特許文献２】ＤＥ２４４７７２７Ａ
【特許文献３】ＷＯ−２００２／２８９５３Ａ１
【特許文献４】ＤＥ１９７３４４３７Ａ１
【特許文献５】ＤＥ１９７３７７２７Ａ１
【特許文献６】ＵＳ７，４２０，００７Ｂ２
【特許文献７】ＷＯ２０１４／１３５２５６Ａ１
【特許文献８】ＷＯ２０１２／０４５４１４Ａ１
【特許文献９】ＵＳ７，４２０，００７Ｂ２
【特許文献１０】ＷＯ２０１６／０６５９７１Ａ１
【特許文献１１】ＤＥ１９６０７６３５Ａ１
【特許文献１２】ＤＥ１０２０１１１２０２１８Ａ１
【非特許文献】
【００１０】
【非特許文献１】Ｈａｎｓ  Ｄｏｍｉｎｉｎｇｈａｕｓの「Ｄｉｅ  Ｋｕｎｓｔｓｔｏｆｆｅ  ｕｎｄ  ｉｈｒｅ  Ｅｉｇｅｎｓｃｈａｆｔｅｎ（プラスチックおよびそれらの特性）」第５版（１９９８）第１４頁
【発明の概要】
【発明が解決しようとする課題】
【００１１】
従って、本発明の課題は、上記の全ての性質を同時に有し、特に良好な電気的値（ＧＷＦＩおよびＣＴＩ）、優れた熱たわみ温度（ＨＤＴ−Ａ）、ならびにできるだけ短い残炎時間（ＵＬ−９４、時間）を特徴とする効果的な難燃性を有する、ホスフィネート含有難燃剤系をベースとする難燃性ポリアミド組成物を提供することであった。
【課題を解決するための手段】
【００１２】
本発明の対象は、次を含む、少なくとも２８０℃の熱たわみ温度ＨＤＴ−Ａを有する難燃性ポリアミド組成物である。
−  成分Ａとして、２９０℃以上の、好ましくは２９０℃以上の、特に好ましくは３００℃以上の融点を有するポリアミド、
−  成分Ｂとして、フィラーおよび／または強化材、好ましくはガラス繊維、
−  成分Ｃとして、式（Ｉ）のホスフィン酸塩、
【００１３】
【化１】
2020529506.tif 000003
【００１４】
［式中、Ｒ１およびＲ２は、エチルを表し、
Ｍは、Ａｌ、Ｆｅ、ＴｉＯｐまたはＺｎであり、
ｍは、２〜３、好ましくは２または３を表し、そして
ｐ＝（４−ｍ）／２である］
−  成分Ｄとして、エチルブチルホスフィン酸の、ジブチルホスフィン酸の、エチルへキシルホスフィン酸の、ブチルへキシルホスフィン酸のおよび／またはジヘキシルホスフィン酸のＡｌ−、Ｆｅ−、ＴｉＯｐ−またはＺｎ塩の群から選択される化合物、および
−  成分Ｅとして、式（ＩＩ）のホスホン酸塩、
【００１５】
【化２】
2020529506.tif 000004
【００１６】
［式中、Ｒ３は、エチルを表し、
Ｍｅｔは、Ａｌ、Ｆｅ、ＴｉＯｑまたはＺｎであり、
ｎは、２〜３、好ましくは２または３を表し、そして
ｑ＝（４−ｎ）／２である］
本発明のポリアミド組成物において、成分Ａの割合は、通常２５〜９５重量％であり、好ましくは２５〜７５重量％である。
【００１７】
本発明のポリアミド組成物において、成分Ｂの割合は、通常１〜４５重量％であり、好ましくは２０〜４０重量％である。
【００１８】
本発明のポリアミド組成物において、成分Ｃの割合は、通常１〜３５重量％であり、好ましくは５〜２０重量％である。
【００１９】
本発明のポリアミド組成物において、成分Ｄの割合は、通常０．０１〜３重量％であり、好ましくは０．０５〜１．５重量％である。
【００２０】
本発明のポリアミド組成物において、成分Ｅの割合は、通常０．００１〜１重量％であり、好ましくは０．０１〜０．６重量％である。
【００２１】
ここで、成分Ａ〜Ｆの割合に関するパーセント表示は、ポリアミド組成物の全量を基準とする。
【００２２】
ポリアミド組成物の全量を基準としたパーセント表示として、
−  成分Ａの割合が２５〜９５重量％であり、
−  成分Ｂの割合が１〜４５重量％であり、
−  成分Ｃの割合が１〜３５重量％であり、
−  成分Ｄの割合が０．０１〜３重量％であり、そして
−  成分Ｅの割合が０．００１〜１重量％である、
難燃性ポリアミド組成物が好ましい。
【００２３】
−  成分Ａの割合が２５〜７５重量％であり、
−  成分Ｂの割合が２０〜４０重量％であり、
−  成分Ｃの割合が５〜２０重量％であり、
−  成分Ｄの割合が０．０５〜１．５重量％であり、そして
−  成分Ｅの割合が０．０１〜０．６重量％である、
難燃性ポリアミド組成物が特に好ましい。
【００２４】
成分Ｃの好ましく使用される塩は、Ｍｍ＋がＺｎ２＋、Ｆｅ３＋または特にＡｌ３＋を表す塩である。
【００２５】
成分Ｄの好ましく使用される塩は、亜鉛−、鉄−または特にアルミニウム塩である。
【００２６】
成分Ｅの好ましく使用される塩は、Ｍｅｔｎ＋がＺｎ２＋、Ｆｅ３＋または特にＡｌ３＋を表す塩である。
【００２７】
ＭおよびＭｅｔがＡｌを表し、ｍおよびｎが３であり、そして成分Ｄの化合物がアルミニウム塩として存在する難燃性ポリアミド組成物が、特に非常に好ましい。
【００２８】
好ましい実施態様において、上述の難燃性ポリアミド組成物は、さらに別の成分Ｆとして無機ホスホネートを含む。
【００２９】
本発明において成分Ｆとして使用される無機ホスホネートまたはさらに亜リン酸の塩（ホスファイト）の、難燃剤としての使用は既知である。例えば、ＷＯ２０１２／０４５４１４Ａ１（特許文献８）は、ホスフィン酸塩の他に亜リン酸の塩（＝ホスファイト）も含有する難燃剤組み合わせ物を開示している。
【００３０】
好ましくは、前記無機ホスホネート（成分Ｆ）は、一般式（ＩＶ）または（Ｖ）に相当する。
【００３１】
［（ＨＯ）ＰＯ２］２−ｐ／２      Ｋａｔｐ＋      （ＩＶ）
［（ＨＯ）２ＰＯ］−ｐ      Ｋａｔｐ＋          （Ｖ）
［式中、Ｋａｔは、ｐ価のカチオン、特にアルカリ金属、アルカリ土類金属のカチオン、アンモニウムカチオン、および／またはＦｅ、Ｚｎのカチオン、または特にＡｌのカチオン（カチオンＡｌ（ＯＨ）またはＡｌ（ＯＨ）２を含めて）であり、そしてｐは、１、２、３または４を表す］
好ましくは、前記の無機ホスホネート（成分Ｆ）は、アルミニウムホスファイト［Ａｌ（Ｈ２ＰＯ３）３］、２級アルミニウムホスファイト［Ａｌ２（ＨＰＯ３）３］、塩基性アルミニウムホスファイト［Ａｌ（ＯＨ）（Ｈ２ＰＯ３）２＊２ａｑ］、アルミニウムホスファイト四水和物［Ａｌ２（ＨＰＯ３）３＊４ａｑ］、アルミニウムホスホネート、Ａｌ７（ＨＰＯ３）９（ＯＨ）６（１，６−ヘキサンジアミン）１．５＊１２Ｈ２Ｏ、Ａｌ２（ＨＰＯ３）３＊ｘＡｌ２Ｏ３＊ｎＨ２Ｏ（ｘ＝２．２７〜１）および／またはＡｌ４Ｈ６Ｐ１６Ｏ１８である。
【００３２】
前記無機ホスホネート（成分Ｆ）は、好ましくはまた、式（ＶＩ）、（ＶＩＩ）および／または（ＶＩＩＩ）のアルミニウムホスファイト、
Ａｌ２（ＨＰＯ３）３ｘ（Ｈ２Ｏ）ｑ      （ＶＩ）
［式中、ｑは０〜４を意味する］
Ａｌ２．００Ｍｚ（ＨＰＯ３）ｙ（ＯＨ）ｖｘ（Ｈ２Ｏ）ｗ      （ＶＩＩ）
［式中、Ｍはアルカリ金属カチオンを表し、ｚは０．０１〜１．５、ｙは２．６３〜３．５、ｖは０〜２、そしてｗは０〜４を表す］
Ａｌ２．００（ＨＰＯ３）ｕ（Ｈ２ＰＯ３）ｔｘ（Ｈ２Ｏ）ｓ      （ＶＩＩＩ）
［式中、ｕは２〜２．９９、ｔは２〜０．０１、そしてｓは０〜４を意味する］
および／または
アルミニウムホスファイト［Ａｌ（Ｈ２ＰＯ３）３］、２級アルミニウムホスファイト［Ａｌ２（ＨＰＯ３）３］、塩基性アルミニウムホスファイト［Ａｌ（ＯＨ）（Ｈ２ＰＯ３）２＊２ａｑ］、アルミニウムホスファイト四水和物［Ａｌ２（ＨＰＯ３）３＊４ａｑ］、アルミニウムホスホネート、Ａｌ７（ＨＰＯ３）９（ＯＨ）６（１，６−ヘキサンジアミン）１．５＊１２Ｈ２Ｏ、Ａｌ２（ＨＰＯ３）３＊ｘＡｌ２Ｏ３＊ｎＨ２Ｏ（ｘ＝２．２７〜１）および／またはＡｌ４Ｈ６Ｐ１６Ｏ１８である。
【００３３】
好ましい無機ホスホネート（成分Ｆ）は、水に不溶性または難溶性の塩である。
【００３４】
特に好ましい無機ホスホネートは、アルミニウム−、カルシウム−および亜鉛塩である。
【００３５】
特に好ましくは、成分Ｆは、亜リン酸およびアルミニウム化合物からの反応生成物である。
【００３６】
特に好ましい成分Ｆは、ＣＡＳ番号１５０９９−３２−８、１１９１０３−８５−４、２２０６８９−５９−８、５６２８７−２３−１、１５６０２４−７１−４、７１４４９−７６−８および１５０９９−３２−８のアルミニウムホスファイト類である。
【００３７】
好ましく使用されるアルミニウムホスファイトの製造は、最大４日の期間、２０〜２００℃で溶媒においてアルミニウム源とリン源および任意選択的にテンプレートを反応させることにより行われる。このためには、アルミニウム源およびリン源を１〜４時間混合し、水熱条件または還流下に加熱し、濾別し、洗浄し、そして例えば１１０℃で乾燥する。
【００３８】
好ましいアルミニウム源は、アルミニウムイソプロポキシド、硝酸アルミニウム、塩化アルミニウムおよび水酸化アルミニウム（例えば擬ベーマイト）である。
【００３９】
好ましいリン源は、亜リン酸、（酸性）亜リン酸アンモニウム、アルカリ金属ホスファイトまたはアルカリ土類金属ホスファイトである。
【００４０】
好ましいアルカリ金属ホスファイトは、亜リン酸二ナトリウム、亜リン酸二ナトリウム水和物、亜リン酸三ナトリウム、亜リン酸水素カリウムである。
【００４１】
好ましい亜リン酸二ナトリウム水和物は、Ｂｒｕｅｇｇｅｍａｎｎ社のＢｒｕｅｇｇｏｌｅｎ（登録商標）Ｈ１０である。
【００４２】
好ましいテンプレートは、１，６−ヘキサンジアミン、グアニジンカーボネートまたはアンモニアである。
【００４３】
好ましいアルカリ土類金属ホスファイトは亜リン酸カルシウムである。
【００４４】
ここで、アルミニウムとリンと溶媒との好ましい比は、１：１：３．７〜１：２．２：１００ｍｏｌである。アルミニウムとテンプレートとの比は、１：０〜１：１７ｍｏｌである。反応溶液の好ましいｐＨ値は、３〜９である。好ましい溶媒は水である。
【００４５】
特に好ましくは、前記使用において、亜リン酸塩の場合と同じホスフィン酸の塩、すなわち例えばジエチルホスフィン酸アルミニウムが、亜リン酸アルミニウムと一緒に、またはジエチルホスフィン酸亜鉛が亜リン酸亜鉛と一緒に使用される。
【００４６】
好ましい実施態様において、上記の難燃性ポリエステル組成物は、成分Ｆとして、式（ＩＩＩ）の化合物を含む。
【００４７】
【化３】
2020529506.tif 000005
【００４８】
［式中、Ｍｅは、Ｆｅ、ＴｉＯｒ、Ｚｎ、または特にＡｌであり、
ｏは、２〜３、好ましくは２または３を表し、そして
ｒ＝（４−ｏ）／２である］
式（ＩＩＩ）の好ましく使用される化合物は、Ｍｅｏ＋がＺｎ２＋、Ｆｅ３＋または特にＡｌ３＋を表す化合物である。
【００４９】
成分Ｆは、ポリアミド組成物の全量を基準として、好ましくは０．００５〜１０重量％、特に０．０２〜５重量％の量で存在する。
【００５０】
本発明による難燃性ポリアミド組成物は、少なくとも２８０℃、好ましくは少なくとも２９０℃、特に好ましくは少なくとも３００℃の、ＤＩＮ  ＥＮ  ＩＳＯ７５−３による高い熱たわみ温度を有する。
【００５１】
国際電気標準会議規格ＩＥＣ−６０１１２／３に従って測定された５００ボルト以上の比較トラッキング指数を有する本発明の難燃性ポリアミド組成物が好ましい。
【００５２】
同様に、好ましい本発明の難燃性ポリアミド組成物は、特に３．２ｍｍ〜０．４ｍｍの厚さの成形品で測定して、ＵＬ−９４によるＶ０の評価を達成する。
【００５３】
さらなる好ましい本発明の難燃性ポリアミド組成物は、特に０．７５〜３ｍｍの厚さの成形品で測定して、少なくとも９６０℃のＩＥＣ−６０６９５−２−１２に従うグローワイヤ燃焼性指数を有する。
【００５４】
本発明のポリアミド組成物は、成分Ａとして、２９０℃以上の融点を有する１種以上の熱可塑性ポリアミドを含む。ここで、融点は、示差走査熱分析（ＤＳＣ）を用いて１０Ｋ／秒の加熱速度で測定される。
【００５５】
熱可塑性ポリアミド類は、Ｈａｎｓ  Ｄｏｍｉｎｉｎｇｈａｕｓの「Ｄｉｅ  Ｋｕｎｓｔｓｔｏｆｆｅ  ｕｎｄ  ｉｈｒｅ  Ｅｉｇｅｎｓｃｈａｆｔｅｎ（プラスチックおよびそれらの特性）」第５版（１９９８）第１４頁（非特許文献１）に基づき、その分子鎖が、側鎖を有しないか、または多かれ少なかれ或る長さの、種々の数の側鎖を有し、加熱すると軟化し、ほぼ任意に成形可能なポリアミドと理解される。
【００５６】
本発明により好ましいポリアミドは、様々な方法に従い製造することができ、および非常に様々な構成要素から合成でき、そして特殊な用途の場合は、単独でまたは加工助剤、安定剤もしくはポリマーアロイパートナー、好ましくはエラストマーとの組み合わせで、特別に調節された特性の組み合わせを持つ原材料に加工できる。他のポリマー、好ましくはポリエチレン、ポリプロピレン、ＡＢＳを含むブレンドも適しており、この際、場合により、一種以上の相溶剤を使用できる。ポリアミドの特性は、特にこれが強化されたポリアミドの場合には、エラストマーの添加によって例えば衝撃靱性に関して向上できる。組み合わせの可能性が多数あるということは、様々な特性を持つ非常に多数の製品を可能にする。
【００５７】
ポリアミドの製造のためには多数の方法が知られており、それらでは、所望の最終生成物に応じて、種々のモノマー構成単位、標的の分子量の調節のための種々の鎖調整剤、または後続の意図された後処理のための反応性基を有するモノマーも使用される。
【００５８】
ポリアミド類の製造のための工業的に重要な方法は、大抵、溶融物での重縮合を通して進行する。この枠において、ラクタム類の加水分解重合もまた、重縮合として理解される。
【００５９】
好ましくは、成分Ａとして使用するべきポリアミドは、部分結晶性で芳香族もしくは半芳香族ポリアミドであり、これは、ジアミンおよびジカルボン酸および／または少なくとも５つの環員を有するラクタム類または対応するアミノ酸から出発して製造できる。
【００６０】
原料としては、主に芳香族のジカルボン酸、好ましくはイソフタル酸および／またはテレフタル酸またはそれのポリアミド形成性誘導体、例えば塩が考慮され、これらは、単独でまたは脂肪族ジカルボン酸もしくはそれのポリアミド形成性誘導体、好ましくはアジピン酸、２，２，４−および２，４，４−トリメチルアジピン酸、アゼライン酸および／またはセバシン酸と組み合わせて、脂肪族および／または芳香族ジアミン、好ましくはテトラメチレンジアミン、ヘキサメチレンジアミン、１，９−ノナンジアミン、２，２，４−および２，４，４−トリメチルヘキサメチレンジアミン、異性体のジアミノジシクロヘキシルメタン類、ジアミノジシクロヘキシルプロパン類、ビス（アミノメチル）シクロヘキサン類、フェニレンジアミン類および／またはキシリレンジアミン類と、および／あるいはアミノカルボン酸類、好ましくはアミノカプロン酸または対応するラクタム類と一緒に使用される。複数の上記モノマーからのコポリアミドが含まれる。
【００６１】
さらに、特に適したものは、芳香族および半芳香族ポリアミド、すなわち繰り返し単位の少なくとも一部が芳香族構造単位から構成される化合物である。これらのポリマーは、成形材料のまたはそれから製造される成形品の熱たわみ温度が少なくとも２９０℃に達する場合には、場合によっては、比較的少ない量の、例えばポリアミドの量を基準にして２０重量％までの脂肪族ポリアミド、特にＰＡ６および／またはＰＡ６，６と組み合わせて使用できる。
【００６２】
キシリレンジアミンおよびアジピン酸を原料とした芳香族ポリアミド；  あるいはヘキサメチレンジアミンとイソ−および／またはテレフタル酸、場合によってはおよび調節剤としてのエラストマーから製造したポリアミド、例えばポリ−２，４，４−トリメチルヘキサメチレン−テレフタルアミドまたはポリ−ｍ−フェニレンイソフタルアミド、上記のポリアミドとポリオレフィン、オレフィン−コポリマー、アイオノマーまたは化学結合もしくはグラフトしたエラストマーとのまたはポリエーテル、例えばポリエチレングリコール、ポリプロピレングリコールもしくはポリテトラメチレングリコールとのブロックコポリマーが特に適している。さらには、ＥＰＤＭまたはＡＢＳで修飾されたポリアミドまたはコポリアミド、および加工中に縮合させたポリアミド（「ＲＩＭ−ポリアミド系」）。
【００６３】
好ましい実施形態の一つでは、成分Ａは、芳香族もしくは半芳香族ポリアミド、または複数種の芳香族もしくは半芳香族ポリアミドの混合物、またはポリアミド６，６と一種以上の芳香族もしくは半芳香族ポリアミドとの混合物である。
【００６４】
好ましい実施形態の一つにおいて熱可塑性ポリアミドの他に追加的に使用されるポリマーには、通常の添加剤、特に離型剤、安定剤および／または流動助剤を、溶融物中に混合できるまたはその表面上に施与できる。成分Ａの熱可塑性ポリアミドのための原料は、例えば石油化学原料から合成できる、および／または化学的もしくは生化学的プロセスを介して再生可能原料に由来し得る。
【００６５】
成分Ｂとしては、フィラーおよび／または好ましくは強化材、好ましくはガラス繊維が使用される。２種以上の異なるフィラーおよび／または強化材の混合物もまた使用できる。
【００６６】
好ましいフィラーは、タルク、雲母、ケイ酸塩、石英、二酸化チタン、珪灰石、カオリン、非晶質シリカ、ナノスケール鉱物、特に好ましくはモンモリロナイトまたはナノベーマイト、炭酸マグネシウム、白亜、長石、ガラス球および／または硫酸バリウムをベースとする鉱物性粒子状フィラーである。特に好ましくは、鉱物性粒子状フィラーは、タルク、珪灰石および／またはカオリンをベースとする。
【００６７】
さらに、特に好ましくは、針状鉱物性フィラーも使用される。針状鉱物性フィラーは、本発明において、非常に顕著な針状特性を有する鉱物性のフィラーと理解される。針状珪灰石が好ましい。好ましくは、上記の鉱物は、２：１〜３５：１、特に好ましくは３：１〜１９：１、殊に好ましくは４：１〜１２：１の長さと直径の比を有する。本発明において成分Ｂとして使用される針状鉱物系フィラーの平均粒度は、ＣＩＬＡＳ粒度計で測定された場合に、好ましくは２０μｍ未満、特に好ましくは１５μｍ未満、殊に好ましくは１０μｍ未満である。
【００６８】
本発明で好ましく使用される成分Ｂは、強化材である。ここで、例えば、炭素繊維および／またはガラス繊維をベースとする強化材を挙げることができる。
【００６９】
前記フィラーおよび／または強化材は、好ましい実施態様において、表面変性されていてもよく、好ましくは接着促進剤または接着促進剤系（特に好ましくはシランベースの）を用いて表面変性されていてもよい。特にガラス繊維を使用する場合、シラン類に加えて、ポリマー分散体、皮膜形成剤、分岐剤および／またはガラス繊維加工助剤も使用することができる。
【００７０】
本発明において成分Ｂとして好ましく使用されるガラス繊維は、ガラス短繊維および／またはガラス長繊維であってもよい。ガラス短繊維またはガラス長繊維としては、チョップド・ファイバーを使用することができる。ガラス短繊維は粉砕したガラス繊維の形態でも使用できる。その他に、ガラス繊維はさらに、連続繊維の形態で、例えばロービング、モノフィラメント、フィラメントヤーンまたは撚糸の形態で使用することができ、あるいはガラス繊維は、テクスタイル製平坦形成物形態で、例えばガラスクロスとして、ガラス編物としてまたはガラスマットとして使用することができる。
【００７１】
ポリアミドマトリックスへ組み入れる前のガラス短繊維の典型的な繊維長は、０．０５〜１０ｍｍ、好ましくは０．１〜５ｍｍの範囲である。ポリアミドマトリックスへの組み入れ後、ガラス繊維の長さは減少する。ポリアミドマトリックスへの組み入れ後のガラス短繊維の典型的な繊維長は、０．０１〜２ｍｍ、好ましくは０．０２〜１ｍｍの範囲である。
【００７２】
個々の繊維の直径は、広い範囲で変動する。個々の繊維の典型的な直径は、５〜２０μｍの範囲で変動する。
【００７３】
前記ガラス繊維は、任意の断面形状、例えば、円形、楕円形、ｎ角形のまたは不規則な断面を有することができる。単葉または複葉（ｍｏｎｏ−  ｏｄｅｒ  ｍｕｌｔｉｌｏｂａｌｅｎ）断面を有するガラス繊維を使用してもよい。
【００７４】
ガラス繊維は、連続繊維として、または切断されたもしくは粉砕されたガラス繊維として使用してもよい。
【００７５】
ガラス繊維自体は、それらの断面積および長さにかかわらず、例えば、Ｅ−ガラス繊維、Ａ−ガラス繊維、Ｃ−ガラス繊維、Ｄ−ガラス繊維、Ｍ−ガラス繊維、Ｓ−ガラス繊維、Ｒ−ガラス繊維および／またはＥＣＲガラス繊維の群から選択することができ、Ｅ−ガラス繊維、Ｒ−ガラス繊維、Ｓ−ガラス繊維およびＥＣＲガラス繊維が特に好ましい。前記ガラス繊維には、造膜剤としてポリウレタンを、接着促進剤としてアミノシランを好ましくは含有するサイズ剤が供される。
【００７６】
特に好ましく使用されるＥ−ガラス繊維は、以下の化学組成を有する：ＳｉＯ２  ５０〜５６％；Ａｌ２Ｏ３  １２〜１６％；ＣａＯ  １６〜２５％；ＭｇＯ≦６％；Ｂ２Ｏ３  ６〜１３％；Ｆ≦０．７％；Ｎａ２Ｏ  ０．３〜２％；Ｋ２Ｏ  ０．２〜０．５％；Ｆｅ２Ｏ３  ０．３％。
【００７７】
特に好ましく使用されるＲ−ガラス繊維は、以下の化学組成を有する：ＳｉＯ２  ５０〜６５％；Ａｌ２Ｏ３  ２０〜３０％；ＣａＯ  ６〜１６％；ＭｇＯ  ５〜２０％；Ｎａ２Ｏ  ０．３〜０．５％；Ｋ２Ｏ  ０．０５〜０．２％；Ｆｅ２Ｏ３  ０．２〜０．４％，ＴｉＯ２  ０．１〜０．３％。
【００７８】
特に好ましく使用されるＥＣＲ−ガラス繊維は、以下の化学組成を有する：ＳｉＯ２  ５７．５〜５８．５％；Ａｌ２Ｏ３  １７．５〜１９．０％；ＣａＯ  １１．５〜１３．０％；ＭｇＯ ９．５〜１１．５。
【００７９】
本発明において成分Ｃとして使用されるジエチルホスフィン酸の塩は、ポリマー成形材料用の既知の難燃剤である。
【００８０】
本発明において成分ＤおよびＥとして使用されるホスフィン酸−およびホスホン酸塩を含むジエチルホスフィン酸の塩もまた、既知の難燃剤である。これらの物質の組み合わせの製造は、例えばＵＳ７，４２０，００７Ｂ２（特許文献９）に記載されている。
【００８１】
本発明に従い使用される、成分Ｃのジエチルホスフィン酸の塩は、少量の成分Ｄの塩および成分Ｅの塩を含むことができ、例えば、成分Ｃ、ＤおよびＥの量を基準にして、１０重量％までの成分Ｄ、好ましくは０．０１〜６重量％、特に０．２〜２．５重量％の成分Ｄ、および１０重量％までの成分Ｅ、好ましくは０．０１〜６重量％、特に０．２〜２．５重量％の成分Ｅを含むことができる。
【００８２】
本発明において成分Ｅとして使用されるエチルホスホン酸の塩は、例えばＷＯ２０１６／０６５９７１Ａ１（特許文献１０）から、ポリマー成形材料用難燃剤におけるジエチルホスフィネートへの添加剤として同様に既知である。
【００８３】
さらなる好ましい実施態様において、成分Ｃ、ＤおよびＥは、メジアン粒径（ｄ５０）が１〜１００μｍである粒子状形態で存在する。
【００８４】
本発明によるポリアミド組成物は、成分Ｇとしてさらに別の添加剤を含有することができる。本発明の意味において、好ましい成分Ｇは、酸化防止剤、ＵＶ安定剤、ガンマ線安定剤、加水分解安定剤、酸化防止剤のための共安定剤、帯電防止剤、乳化剤、成核剤、軟化剤、加工助剤、耐衝撃性改良剤、染料、顔料、および／または成分Ｃ、Ｄ、ＥおよびＦとは異なるさらに別の難燃剤である。
【００８５】
前記のさらに別の添加剤は、それ自体、ポリアミド組成物への添加剤として知られており、単独でまたは混合物でまたはマスターバッチの形態で使用することができる。
【００８６】
前述の成分Ａ、Ｂ、Ｃ、Ｄ、Ｅおよび任意選択的にＦおよび／またはＧは、多種多様に組合せて、本発明による難燃性ポリアミド組成物を調製することができる。例えば、重縮合の開始時に既にまたは終了時に、または後続のコンパウンディングプロセスにおいて、前記成分をポリアミド溶融物中に混合することが可能である。さらに、個々の成分をさらに後になってから添加する加工プロセスがある。これは特に、顔料−または添加剤マスターバッチの使用の場合に実施される。さらに、特に粉末状の成分を、乾燥プロセスを経て任意選択的に加温されたポリマーペレットに、ドラムを使用して組み入れることも可能である。
【００８７】
本発明のポリアミド組成物の２種以上の成分は、ポリアミドマトリックス中に組み入れる前に混合により組み合わせることもできる。その際、従来の混合装置を使用することができ、前記成分を適当なミキサー内で、例えば０〜３００℃で０．０１〜１０時間混合する。
【００８８】
本発明のポリアミド組成物の成分の２種以上から、粒状物もまた製造することができ、これは引き続きポリアミドマトリックスに組み入れることができる。
【００８９】
このために、本発明のポリアミド組成物の２種以上の成分を、粒状化助剤および／またはバインダーを用いて、適切なミキサーまたはパン型造粒機（Ｇｒａｎｕｌｉｅｒｔｅｌｌｅｒ）中で処理して、粒状物とすることができる。
【００９０】
最初に形成された粗製生成物は、適切な乾燥機中で乾燥させるか、または熱処理によって他の粒子構造としてもよい。
【００９１】
一実施形態では、本発明によるポリアミド組成物またはその２つ以上の成分は、ロール圧縮によって製造することができる。
【００９２】
一実施形態では、本発明によるポリアミド組成物またはその２以上の成分は、構成成分を混合し、押出し、細かく砕き（あるいは任意選択的に粉砕し、分粒し）、そして乾燥する（および任意選択的にコーティングする）ことにより、製造することができる。
【００９３】
一実施態様において、本発明のポリアミド組成物またはその２以上の成分は、噴霧造粒によって製造することができる。
【００９４】
本発明の難燃性ポリマー成形材料は、好ましくは粒状物形態で、例えば押出物としてまたはコンパウンドとして、存在する。前記粒状物は、好ましくは、円形の、楕円形のまたは不規則な底面を有する筒形状、球状、クッション形状、立方体形状、直方体形状、プリズム形状を有する。
【００９５】
粒状物の典型的な長さ対直径比は、１：５０〜５０：１、好ましくは１：５〜５：１である。
【００９６】
前記粒状物は、好ましくは０．５〜１５ｍｍ、特に好ましくは２〜３ｍｍの直径、および好ましくは０．５〜１５ｍｍ、特に好ましくは２〜５ｍｍの長さを有する。
【００９７】
本発明の対象はまた、成分Ａ、Ｂ、Ｃ、ＤおよびＥおよび任意選択的に成分Ｆおよび／またはＧを含む、上記の難燃性ポリアミド組成物から製造される成形品に関する。
【００９８】
本発明の成形品は、任意の形態であることができる。これらの例は、本発明による難燃性ポリアミド成形材料から任意の成形方法、特に射出成形または押出成形により得ることができる繊維、フィルムまたは成形品である。
【００９９】
本発明による難燃性ポリアミド成形品の製造は、任意の成形方法によって行うことができる。これらの例としては、前記の難燃性ポリアミド成形材料を用いた、より高い温度での、射出成形、圧縮、射出発泡成形、ガスアシスト射出成形、ブロー成形、フィルム成形、カレンダー成形、ラミネート加工またはコーティングが挙げられる。
【０１００】
前記の成形品は、好ましくは、射出成形品または押出成形品である。
【０１０１】
本発明による難燃性ポリアミド組成物は、繊維、フィルムおよび成形品の製造、特に電気−および電子分野における用途のための繊維、フィルムおよび成形品の製造に適している。
【０１０２】
本発明は、好ましくは、プラグコネクタ、電力分配装置における電流接触部品（漏電遮断）、印刷回路基板、密封材、パワープラグ、回路遮断器、ランプハウジング、ＬＥＤハウジング、コンデンサハウジング；  回路基板中もしくは上のコイル部品およびベンチレータ、接地線、プラグ；プラグ用、ケーブル用、フレキシブル印刷回路基板用、携帯電話充電用ケーブル用のハウジング、エンジンカバー、またはテクスタイルコーティング中におけるまたはこれらのための、本発明による難燃性ポリアミド組成物の使用に関する。
【０１０３】
本発明は同様に、好ましくは、電気／電子分野用、特に印刷回路基板、ハウジング、フィルム、ケーブル、スイッチ、分配器、リレー、抵抗器、コンデンサー、コイル、ランプ、ダイオード、ＬＥＤ、トランジスタ、コネクタ、調整器、メモリおよびセンサの部品用の構成要素の形態にある、大表面積の構成要素の形態、特に制御キャビネット用のハウジング部品の形態にある、ならびに精巧な幾何学的形状を有する複雑に形成された構成要素の形態にある成形品の製造のための、本発明による難燃性ポリアミド組成物の使用に関する。
【０１０４】
本発明の成形品の壁厚は、典型的には最大で１０ｍｍであることができる。１．５ｍｍ未満の壁厚、より好ましくは１ｍｍ未満の壁厚、特に好ましくは０．５ｍｍ未満の壁厚を有する成形品が特に好適である。
【０１０５】
以下の例により本発明を説明するが、これは本発明を限定するものではない。
【実施例】
【０１０６】
１．使用した成分
市販のポリアミド（成分Ａ）：
ポリアミド６Ｔ／６，６（３１０〜３２０℃の溶融範囲）：Ｖｅｓｔａｍｉｄ（登録商標）ＨＡＴ  ｐｌｕｓ  １０００（Ｅｖｏｎｉｋ）
ポリアミド６Ｔ／６Ｉ（非晶質）：Ｇｒｉｖｏｒｙ（登録商標）Ｇ２１，（ＥＭＳ）
ガラス繊維（成分Ｂ）：
ガラス繊維ＰＰＧ  ＨＰ３６１０  １０μｍ直径、４．５ｍｍの長さ（ＰＰＧ社，ＮＬ）
難燃剤ＦＭ１（成分Ｃ、ＤおよびＥ）：
ＵＳ７，４２０，００７Ｂ２（特許文献９）の例３に従って製造された、０．９ｍｏｌ％のエチルブチルホスフィン酸アルミニウムおよび０．５ｍｏｌ％のエチルホスホン酸アルミニウムを含有するジエチルホスフィン酸のアルミニウム塩
難燃剤ＦＭ２（成分Ｃ、ＤおよびＥ）：
ＵＳ７，４２０，００７Ｂ２（特許文献９）の例４に従って製造された、２．７ｍｏｌ％のエチルブチルホスフィン酸アルミニウムおよび０．８ｍｏｌ％のエチルホスホン酸アルミニウムを含有するジエチルホスフィン酸のアルミニウム塩
難燃剤ＦＭ３（成分Ｃ、ＤおよびＥ）：
ＵＳ７，４２０，００７Ｂ２（特許文献９）による方法に従って製造された、０．５ｍｏｌ％のエチルブチルホスフィン酸アルミニウムおよび０．０５ｍｏｌ％のエチルホスホン酸アルミニウムを含有するジエチルホスフィン酸のアルミニウム塩
難燃剤ＦＭ４（成分Ｃ、ＤおよびＥ）：
ＵＳ７，４２０，００７Ｂ２（特許文献９）による方法に従って製造された、１０ｍｏｌ％のエチルブチルホスフィン酸アルミニウムおよび５ｍｏｌ％のエチルホスホン酸アルミニウムを含有するジエチルホスフィン酸のアルミニウム塩
難燃剤ＦＭ５（成分Ｃ）：
ＤＥ１９６０７６３５Ａ１（特許文献１１）の例１に類似して製造されたジエチルホスフィン酸のアルミニウム塩
難燃剤ＦＭ６（成分ＣおよびＥ）：
８．８ｍｏｌ％のエチルホスホン酸アルミニウムを含有するジエチルホスフィン酸のアルミニウム塩
難燃剤ＦＭ７（成分Ｆ）：
ＤＥ１０２０１１１２０２１８Ａ１（特許文献１２）の例１に従って製造されたホスホン酸のアルミニウム塩
２．難燃性ポリアミド成形材料の製造、加工および試験
難燃剤成分を表に記載される比で互いに混合し、二軸スクリュー押出機（Ｌｅｉｓｔｒｉｔｚ  ＺＳＥ  ２７／４４Ｄ型）のサイドフィーダーを介して、３１０〜３３０℃の温度で練り込んだ。ガラス繊維は、第２のサイドフィーダーを介して添加した。均質化したポリマーストランドを引き取り、水浴で冷却し、引き続き造粒した。
【０１０７】
十分に乾燥した後、成形材料を射出成形機（タイプＡｒｂｕｒｇ  ３２０Ｃ  Ａｌｌｒｏｕｎｄｅｒ）で、３００〜３２０℃の材料温度で試験片に加工し、そしてＵＬ９４試験（Ｕｎｄｅｒｗｒｉｔｅｒ  Ｌａｂｏｒａｔｏｒｉｅｓ）に基づいて難燃性について試験、分類した。分類に加えて、残炎時間も示した。
【０１０８】
成形品の比較トラッキング指数は、国際電気標準会議規格ＩＥＣ−６０１１２／３に従って決定した。
【０１０９】
グローワイヤ燃焼性指数（ＧＷＩＴ−Ｉｎｄｅｘ）は、ＩＥＣ−６０６９５−２−１２規格に従って決定した。
【０１１０】
熱たわみ温度（ＨＤＴ）は、ＤＩＮ  ＥＮ  ＩＳＯ７５−３に従って求めた。
【０１１１】
ＨＤＴの測定のためには、長方形の断面を有する標準試験片を、一定の荷重下に三点曲げに付す。この際、試験片の高さに応じて、１．８０（方法Ａ）、０．４５（方法Ｂ）または８．００Ｎ／ｍｍ２（方法Ｃ）のいわゆるエッジ繊維張力（Ｒａｎｄｆａｓｅｒｓｐａｎｎｕｎｇ）σｆを達成するために、分銅および／またはバネによって力をかける。次いで、荷重された試料を、１２０Ｋ／ｈ（または５０Ｋ／ｈ）の一定の加熱速度での加熱に付す。この際、試料のたわみが０．２％のエッジ繊維延びを達成した時に、対応する温度がＨＤＴ値に相当する。
【０１１２】
各シリーズの全ての試験は、別段の記載がない限り、比較可能性のために、同一条件（例えば、温度プログラム、スクリュー形状および射出パラメーター）下で行った。
【０１１３】
ＰＡ６，６を用いた例１〜５および比較例Ｖ１〜Ｖ３
ＰＡ６Ｔ／６，６成形材料を用いた試験の結果を、以下の表に示した例中に列挙する。全ての量は重量％として表し、難燃剤および強化材を含めたポリアミド成形材料を基準とする。
【０１１４】
【表１】
2020529506.tif 000006
【０１１５】
例１〜５の本発明によるポリアミド組成物は、０．４ｍｍで燃焼性等級ＵＬ９４  Ｖ−０を達成し、同時にＣＴＩ６００ボルト、ＧＷＦＩ９６０℃およびＨＤＴ−Ａ２９５℃を示す成形材料である。例５における成分Ｆの添加は、短縮された残炎時間によって示される難燃性のさらなる改善をもたらす。
【０１１６】
比較例Ｖ１における成分Ｄの省略は、残炎時間の延長に加え、例１〜４と比較してＣＴＩ値、ＧＷＦＩ値およびＨＤＴ／Ａ値の低下という結果をもたらした。
【０１１７】
比較例Ｖ２では、成分ＣおよびＥの濃度を高めることによって、例Ｖ２と比較して確かに残炎時間の改善が達成された。しかし、このポリアミド組成物は、なおも、例２と比べて低められたＧＷＦＩ値を示した。
【０１１８】
比較例Ｖ３における成分ＤおよびＥの省略は、残炎時間の延長に加え、例１〜４と比較してＣＴＩ値、ＧＷＦＩ値およびＨＤＴ／Ａ値の低下という結果をもたらした。
【０１１９】
ＰＡ６Ｔ／６Ｉを用いた例６〜１０７〜１０および比較例Ｖ４〜Ｖ６
ＰＡ６Ｔ／６Ｉ成形材料を用いた試験の結果を、以下の表に示した例中に列挙する。全ての量は重量％として表し、難燃剤および強化材を含めたポリアミド成形材料を基準とする。
【０１２０】
【表２】
2020529506.tif 000007
【０１２１】
例６〜１０の本発明によるポリアミド組成物は、０．４ｍｍで燃焼性等級ＵＬ９４  Ｖ−０を達成し、同時にＣＴＩ６００ボルト、ＧＷＦＩ９６０℃およびＨＤＴ−Ａ３０５℃を示す成形材料である。例１０における成分Ｆの添加は、短縮された残炎時間によって示される難燃性のさらなる改善をもたらす。
【０１２２】
比較例Ｖ４における成分Ｄの省略は、残炎時間の延長に加え、例６〜９と比較してＨＤＴ−Ａ値、ＧＷＦＩ値およびＣＴＩ値の低下という結果をもたらした。
【０１２３】
比較例Ｖ５では、成分ＣおよびＥの濃度を高めることによって、例Ｖ４と比較して確かに残炎時間の改善が達成された。しかし、このポリアミド組成物は、なおも、例７と比べて低められたＨＤＴ−Ａ値およびＧＷＦＩ値を示した。
【０１２４】
比較例Ｖ６における成分ＤおよびＥの省略は、残炎時間の延長に加え、例６〜９と比較してＨＤＴ−Ａ値、ＧＷＦＩ値およびＣＴＩ値の低下という結果をもたらした。
【国際調査報告】
2020529506.tif 000013
2020529506.tif 000014
2020529506.tif 000015
2020529506.tif 000016